(57)【要約】      （修正有）【課題】電気泳動粒子を十分に帯電させることができ、表示性能に優れた電気泳動分散液、電気泳動表示シート、電気泳動表示装置および電子機器を提供する。【解決手段】電気泳動分散液９１０は、分散媒９６と、電気泳動粒子とを含み、前記分散媒および前記電気泳動粒子のうちの一方に電子供与性分子が含まれ、他方に電子受容性分子が含まれており、前記電子供与性分子と前記電子受容性分子との間における電荷移動は、π電子の移動によって行われることを特徴とする。また、該電気泳動分散液では、前記電子供与性分子は、テトラチアフルバレン骨格を有することが好ましい。また、該電気泳動分散液では、前記電子受容性分子は、テトラシアノキノジメタン骨格を有することが好ましい。【選択図】図１
2015018097.tif 000002
【特許請求の範囲】
【請求項１】
分散媒と、電気泳動粒子とを含み、
前記分散媒および前記電気泳動粒子のうちの一方に電子供与性分子が含まれ、他方に電子受容性分子が含まれており、
前記電子供与性分子と前記電子受容性分子との間における電荷移動は、π電子の移動によって行われることを特徴とする電気泳動分散液。
【請求項２】
前記電子供与性分子は、テトラチアフルバレン骨格を有する請求項１に記載の電気泳動分散液。
【請求項３】
前記電子受容性分子は、テトラシアノキノジメタン骨格を有する請求項１または２に記載の電気泳動分散液。
【請求項４】
前記電気泳動粒子中に含まれる前記電子供与性分子または前記電子受容性分子の含有量は、前記電気泳動粒子に対して０．１質量％以上１０質量％以下である請求項１ないし３のいずれか１項に記載の電気泳動分散液。
【請求項５】
前記分散媒中に含まれる前記電子供与性分子または前記電子受容性分子の含有量は、前記分散媒に対して０．１質量％以上１０質量％以下である請求項１ないし４のいずれか１項に記載の電気泳動分散液。
【請求項６】
前記分散媒中に含まれる前記電子供与性分子または前記電子受容性分子の分子数をＸとし、前記電気泳動粒子中に含まれる前記電子供与性分子または前記電子受容性分子の分子数をＹとしたとき、Ｘ≧Ｙの関係を満足する請求項１ないし５のいずれか１項に記載の電気泳動分散液。
【請求項７】
基板と、
前記基板の上方に配置され、各々が請求項１ないし６のいずれか１項に記載の電気泳動分散液を収納する複数の構造体と、を含むことを特徴とする電気泳動表示シート。
【請求項８】
請求項７に記載の電気泳動表示シートを備えることを特徴とする電気泳動表示装置。
【請求項９】
請求項８に記載の電気泳動表示装置を備えることを特徴とする電子機器。
【発明の詳細な説明】
【技術分野】
【０００１】
本発明は、電気泳動分散液、電気泳動表示シート、電気泳動表示装置および電子機器に関するものである。
【背景技術】
【０００２】
一般に、液体中に微粒子を分散させた分散系に電界を作用させると、微粒子は、クーロン力により液体中で移動（泳動）することが知られている。この現象を電気泳動といい、近年、この電気泳動を利用して、所望の情報（画像）を表示させるようにした電気泳動表示装置が新たな表示装置として注目を集めている。
この電気泳動表示装置は、電圧の印加を停止した状態での表示メモリー性や広視野角性を有することや、低消費電力で高コントラストの表示が可能であること等の特徴を備えている。
【０００３】
また、電気泳動表示装置は、非発光型デバイスであることから、ブラウン管のような発光型の表示デバイスに比べて、目に優しいという特徴も有している。
このような電気泳動表示装置には、電気泳動粒子を溶媒中に分散させたものを、電極を有する一対の基板間に配置される電気泳動分散液として備えるものが知られている（例えば、特許文献１参照。）。
【０００４】
かかる構成の電気泳動分散液では、電気泳動粒子として、正帯電性のものと、負帯電性のものとを含むものが用いられ、これにより、一対の基板（電極）間に電圧を印加することで、所望の情報（画像）を表示させることができるようになる。
しかしながら、従来の電気泳動分散液では、電気泳動粒子を十分に帯電させることができず、電気泳動表示装置の表示性能を十分に高いものすることが困難であった。
【先行技術文献】
【特許文献】
【０００５】
【特許文献１】特開２００４−３３３７９６号公報
【発明の概要】
【発明が解決しようとする課題】
【０００６】
本発明の目的は、電気泳動粒子を十分に帯電させることができ、表示性能に優れた電気泳動分散液、電気泳動表示シート、電気泳動表示装置および電子機器を提供することにある。
【課題を解決するための手段】
【０００７】
このような目的は、下記の本発明により達成される。
本発明の電気泳動分散液は、分散媒と、電気泳動粒子とを含み、
前記分散媒および前記電気泳動粒子のうちの一方に電子供与性分子が含まれ、他方に電子受容性分子が含まれており、
前記電子供与性分子と前記電子受容性分子との間における電荷移動は、π電子の移動によって行われることを特徴とする。
これにより、電気泳動粒子を十分に帯電させることができ、表示性能に優れた電気泳動分散液を提供することができる。
【０００８】
本発明の電気泳動分散液では、前記電子供与性分子は、テトラチアフルバレン骨格を有することが好ましい。
これにより、電気泳動粒子をより大きく帯電させることができる。
本発明の電気泳動分散液では、前記電子受容性分子は、テトラシアノキノジメタン骨格を有することが好ましい。
これにより、電気泳動粒子をより大きく帯電させることができる。
【０００９】
本発明の電気泳動分散液では、前記電気泳動粒子中に含まれる前記電子供与性分子または前記電子受容性分子の含有量は、前記電気泳動粒子に対して０．１質量％以上１０質量％以下であることが好ましい。
これにより、電気泳動粒子をより効率よく帯電させることができる。
本発明の電気泳動分散液では、前記分散媒中に含まれる前記電子供与性分子または前記電子受容性分子の含有量は、前記分散媒に対して０．１質量％以上１０質量％以下であることが好ましい。
これにより、電気泳動粒子をより効率よく帯電させることができる。
【００１０】
本発明の電気泳動分散液では、前記分散媒中に含まれる前記電子供与性分子または前記電子受容性分子の分子数をＸとし、前記電気泳動粒子中に含まれる前記電子供与性分子または前記電子受容性分子の分子数をＹとしたとき、Ｘ≧Ｙの関係を満足することが好ましい。
これにより、電気泳動粒子をさらに効率よく帯電させることができる。
【００１１】
本発明の電気泳動表示シートは、基板と、
前記基板の上方に配置され、各々が本発明の電気泳動分散液を収納する複数の構造体と、を含むことを特徴とする。
これにより、表示性能に優れた電気泳動表示シートを提供することができる。
本発明の電気泳動表示装置は、本発明の電気泳動表示シートを備えることを特徴とする。
これにより、表示性能に優れた電気泳動表示装置を提供することができる。
本発明の電子機器は、本発明の電気泳動表示装置を備えることを特徴とする。
これにより、表示性能に優れた電子機器を提供することができる。
【図面の簡単な説明】
【００１２】
【図１】電気泳動表示装置の実施形態の縦断面を模式的に示す図である。
【図２】図１に示す電気泳動表示装置の作動原理を示す模式図である。
【図３】本発明の電子機器を電子ペーパーに適用した場合の実施形態を示す斜視図である。
【図４】本発明の電子機器をディスプレイに適用した場合の実施形態を示す図である。
【発明を実施するための形態】
【００１３】
以下、本発明の電気泳動分散液、電気泳動表示シート、電気泳動表示装置および電子機器を添付図面に示す好適実施形態に基づいて詳細に説明する。
＜電気泳動分散液＞
まず、本発明の電気泳動分散液について説明する。
本発明の電気泳動分散液は、分散媒に、電気泳動粒子を分散してなるものである。
【００１４】
そして、本発明の電気泳動分散液は、分散媒および電気泳動粒子のうちの一方に電子供与性分子が含まれ、他方に電子受容性分子が含まれており、電子供与性分子と電子受容性分子との間における電荷移動は、π電子の移動によって行われることを特徴とする。
このような特徴を有することにより、電気泳動粒子表面の電子供与性分子（電子受容性分子）と分散媒中の電子受容性分子（電子供与性分子）との間で、π電子の電荷移動相互作用（チャージトランスファー）が発生する。すなわち、電子供与性分子（電子受容性分子）は部分的に正（負）の電荷を帯びることになり、電気泳動性粒子としての機能を発現させることができる。また、従来の電気泳動分散液と比べて、より大きく電気泳動粒子に帯電を起こすことができるために、より高速に表示を切り替えることができるようになる。なお、電子供与性分子、電子受容性分子として、イオン性のものも考えられるが、一般的に電気泳動分散液に用いられる分散媒のような極性の低い溶媒中では、イオン解離が少なく、電気泳動粒子に大きく帯電を起こすことができない。これに対して、本発明で用いる電子供与性分子および電子受容性分子は、イオン化をともなわず、π電子の移動によって電荷に偏りが生じ、帯電を生じさせるものである。したがって、分散媒のような極性の低い溶媒中であっても、電気泳動粒子により大きく帯電を起こすことができる。
【００１５】
以下、各構成成分について詳細に説明する。
［電子供与性分子］
電子供与性分子は、分散媒または電気泳動粒子のいずれか一方に含まれている。
ここで、電気泳動粒子に電子供与性分子が含まれるということは、電気泳動粒子と分散媒が接する粒子表面（界面）部分および粒子内部に含有するということを意味する。
本発明において、電子供与性分子は、後述する電子受容性分子にπ電子を移動させることにより、部分的に正の電荷を帯びる分子である。また、電子供与性分子は、電子供与性部位を含む高分子も含む。
【００１６】
電子供与性分子としては、例えば、テトラチアフルバレン、ビス（エチレンジチオ）テトラチアフルバレン、ビス（メチレンジチオ）テトラチアフルバレン、ビス（トリメチレンジチオ）テトラチアフルバレン、ジメチルテトラチアフルバレン、ホルミルテトラチアフルバレン、テトラキス（メチルチオ）テトラチアフルバレン、テトラキス（オクタデシルチオ）テトラチアフルバレン、テトラキス（ペンチルチオ）テトラチアフルバレン、テトラキス（エチルチオ）テトラチアフルバレン、２，３，６，７−テトラキス（２−シアノエチルチオ）テトラチアフルバレン、テトラセン、ペリレン、アントラセン、コロネン、ピレン、クリセン、フェナントレン、ナフタレン、ｐ−ジメトキシベンゼン、ヘキサメトキシトリフェニレン、テトラチオテトラセン、テトラセレノテトラセン、テトラテルロテトラセン、ジベンゾフェノチアジン、ベンゾフェノチアジン、フェノチアジン、Ｎ−メチルフェノチアジン、ジベンゾフェノセレナジン、ジメチルフェナジン、フェナジン、ＮＮ−ジエチル−ｍ−トルイジン、ＮＮ−ジエチルアニリン、Ｎ−エチル−ｏ−トルイジン、ジフェニルアミン、スカトール、インドール、ＮＮ−ジメチル−ｏ−トルイジン、ｏ−トルイジン、ｍ−トルイジン、アニリン、ｏ−クロロアニリン、ｏ−ブロモアニリン、ｐ−ニトロアニリン、ＮＮＮ’Ｎ’−テトラメチル−２，３，５，６−テトラメチルジュレンジアミン、ｐ−フェニレンジアンミン、ＮＮＮ’Ｎ’−テトラメチルベンジジン、３，３’，５，５’−テトラメチルベンジジン、３，３’−ジメチルベンジジン、３，３’−ジメトキシベンジジン、ベンジジン、３，３’−ジブロモ−５，５’ジメチルベンジジン、３，３’―ジクロロ−５，５’ジメチルベンジジン、１，６−ジアミノピレン、１，４，６，８−テトラキスジメチルアミノピレン、１，６−ジチオピレン、デカメチルフェロセン、フェロセン等、もしくは上述した分子の誘導体やこれらの物質を含む高分子が挙げられる。
【００１７】
上述した中でも、電子供与性分子として、テトラチアフルバレン骨格を有する化合物を用いるのが好ましい。これにより、電気泳動粒子をより大きく帯電させることができる。
電気泳動粒子中に電子供与性分子が含まれる場合、電気泳動粒子中における電子供与性分子の含有量は、電気泳動粒子に対して０．１質量％以上１０質量％以下であるのが好ましく、０．５質量％以上３質量％以下であるのがより好ましい。これにより、電気泳動粒子をより効率よく帯電させることができる。
また、分散媒中に電子供与性分子が含まれる場合、分散媒中における電子供与性分子の含有量は、前記分散媒に対して０．１質量％以上１０質量％以下であるのが好ましく、１質量％以上５質量％以下であるのがより好ましい。これにより、電気泳動粒子をより効率よく帯電させることができる。
【００１８】
［電子受容性分子］
電子受容性分子は、分散媒または電気泳動粒子のいずれか一方に含まれている。
本発明において、電子受容性分子は、前述した電子供与性分子からπ電子を受け取ることにより、部分的に負の電荷を帯びる分子である。
電子受容性分子としては、例えば、テトラシアノキノジメタン、２，５−ビス（２−ヒドロキシエトキシ）−７，７，８，８−テトラシアノキノジメタン、２，５−ジメチル−７，７，８，８−テトラシアノキノジメタン、２，５−ジフルオロ−７，７，８，８−テトラシアノキノジメタン、２−フルオロ−７，７，８，８−テトラシアノキノジメタン、テトラシアノキノエチレン、７，７，８，８−テトラシアノキノジメタン、テトラフルオロテトラシアノキノジメタン、１１，１１，１２，１２−テトラシアノナフト−２，６−キノジメタン、ビス（１，３−ジチオール−２−チオン−４，５−ジチオラト）亜鉛（ＩＩ）、ビス（ジチオベンジル）ニッケル（ＩＩ）、ビス（マレオニトリルジチオラト）ニッケル（ＩＩ）、ビス（１，３−ジチオール−２−チオン−４，５−ジチオラト）パラジウム（ＩＩ）、ビス（１，３−ジチオール−２−チオン−４，５−ジチオラト）プラチナム（ＩＩ）、ビス（１，３−ジチオール−２−チオン−４，５−ジチオラト）アウラート（ＩＩＩ）、（トルエン−３，４−ジチオラト）亜鉛（ＩＩ）、ビス（１，３−ジチオール−２−チオン−４，５−ジチオラト）ニッケル（ＩＩＩ）、ビス（マレオニトリルジチオラト）ニッケル（ＩＩＩ）、１，４−ベンゾキノン、１，３−ビス（ジシアノメチリデン）インダン、２−ブロモ−５−メチル−１，４−ベンゾキノン、２−ブロモ−１，４−ベンゾキノン、２−クロロ−５−メチル−１，４−ベンゾキノン、１，５−ジアミノナフタレン、２，５−ジクロロ−１，４−ベンゾキノン、２，３−ジクロロ−５，６−ジシアノ−１，４−ベンゾキノン、２，３−ジメトキシ−５−メチル−１，４−ベンゾキノン、２，５−ジ−ｔｅｒｔ−アミルベンゾキノン、２，６−ジメチル−１，４−ベンゾキノン、２，５−ジブロモ−１，４−ベンゾキノン、２，５−ジメトキシ−１，４−ベンゾキノン、５，１０−ジヒドロ−５，１０−ジメチルフェナジン、メトキシベンゾキノン、フェノチアジン、クロラニル、２，４，７−トリニトロ−９−フルオレノン、ブロマニル、テトラフルオロ−１，４−ベンゾキノン、２，４，７−トリニトロ−９−フルオレニリデンマロノニトリル、３，３’，５，５’−テトラメチルベンジジン、テトラキス（ジメチルアミノ）エチレン、３，３’，５，５’−テトラ−ｔｅｒｔ−ブチル−４，４’−ジフェノキノン、テトラシアノアントラキノンジメタン、テトラニトロビフェノール、ジニトロビフェニル、ピクリン酸、トリニトロベンゼン、２，６−ジニトロフェノール、２，４−ジニトロフェノール、９−ジシアノメチレン−２，４，５，７−テトラニトロフルオレン、９−ジシアノメチレン−２，４，７−トリニトロフルオレン、２，４，５，７−テトラニトロフルオレン、２，４，７−トリニトロフルオレン、フラーレン（Ｃ６０）等、もしくは上述した分子の誘導体やこれらの物質を含む高分子が挙げられる。
【００１９】
上述した中でも、電子受容性分子として、テトラシアノキノジメタン骨格を有する化合物を用いるのが好ましい。これにより、電気泳動粒子をより大きく帯電させることができる。
電気泳動粒子中に電子受容性分子が含まれる場合、電気泳動粒子中における電子受容性分子の含有量は、電気泳動粒子に対して０．１質量％以上１０質量％以下であるのが好ましく、０．５質量％以上３質量％以下であるのがより好ましい。これにより、電気泳動粒子をより効率よく帯電させることができる。
【００２０】
また、分散媒中に電子受容性分子が含まれる場合、分散媒中における電子受容性分子の含有量は、前記分散媒に対して０．１質量％以上１０質量％以下であるのが好ましく、１質量％以上５質量％以下であるのがより好ましい。これにより、電気泳動粒子をより効率よく帯電させることができる。
また、分散媒中に含まれる電子供与性分子または電子受容性分子の分子数をＸとし、電気泳動粒子中に含まれる電子供与性分子または電子受容性分子の分子数をＹとしたとき、Ｘ≧Ｙの関係を満足するのが好ましい。このような関係を満足することにより、電気泳動粒子の帯電量をさらに高いものとすることができる。
【００２１】
［分散媒］
分散媒は、電気泳動粒子を分散する機能を有している。
分散媒としては、比較的高い絶縁性を有するものを用いるのが好ましい。また、分散媒としては、無極性溶媒を用いるのが好ましい。これにより、分散媒の電気伝導度を低く保つことができ、電気泳動させる際の消費電力をより小さくすることができる。
【００２２】
分散媒としては、例えば、各種水、アルコール類、セロソルブ類、エステル類、脂肪族炭化水素類（流動パラフィン）、脂環式炭化水素類、芳香族炭化水素類、ハロゲン化炭化水素類、芳香族復素環類等が挙げられ、これらを単独溶媒として用いてもよいし、混合溶媒として用いてもよい。
このような分散媒中には、上述した電子供与性分子または電子受容性分子のいずれか一方が含まれている。
また、分散媒中には、必要に応じて、例えば、電解質、界面活性剤（アニオン性またはカチオン性）、金属石鹸、樹脂材料、ゴム材料、油類、ワニス、コンパウンド等の粒子からなる荷電制御剤、潤滑剤、安定化剤、各種染料、酸化フェノール系や硫黄系の酸化防止剤、ラジカル補足剤、紫外線吸収剤等の各種添加剤を添加するようにしてもよい。
【００２３】
［電気泳動粒子］
電気泳動粒子は、上述した分散媒に分散しており、分散媒中において正または負に帯電し、電界をかけることで分散液中を電気泳動する粒子である。
電気泳動粒子中には、上述した電子供与性分子または電子受容性分子のいずれか一方が含まれている。
【００２４】
電気泳動粒子としては、有機系粒子、無機系粒子、これらの複合粒子のいずれを用いてもよい。
有機系粒子としては、スチレン系、（メタ）アクリル系、イソプレン系、アクリロニトリル系、エチレン系、ナイロン系、シリコーン系、ウレタン系、メラミン系、ベンゾグアナミン系、フェノール系、フッソ系、塩化ビニリデン系、セルロース系等の粒子が挙げられる。
【００２５】
また、無機系粒子としては、アルミナ、二酸化チタン、チタン酸バリウム、チタン酸マグネシウム、チタン酸カルシウム、チタン酸ストロンチウム、酸化亜鉛、酸化クロム、酸化セリウム、ベンガラ、三酸化アンチモン、酸化マグネシウム、酸化ジルコニウム、硫酸バリウム、炭酸バリウム、炭酸カルシウム、シリカ微粉体、炭化ケイ素、窒化ケイ素、炭化ホウ素、炭化タングステン、炭化チタン等の粉末ないし粒子が挙げられる。
また、電気泳動粒子を構成する材料には、着色剤が含まれていてもよい。
【００２６】
着色剤としては、例えば、アニリンブラック、カーボンブラック、チタンブラック等の黒色顔料、二酸化チタン、三酸化アンチモン、硫酸バリウム、硫化亜鉛、亜鉛華、二酸化珪素等の白色顔料、モノアゾ、ジスアゾ、ポリアゾ等のアゾ系顔料、イソインドリノン、黄鉛、黄色酸化鉄、カドミウムイエロー、チタンイエロー、アンチモン等の黄色顔料、モノアゾ、ジスアゾ、ポリアゾ等のアゾ系顔料、キナクリドンレッド、クロムバーミリオン等の赤色顔料、フタロシアニンブルー、インダスレンブルー、紺青、群青、コバルトブルー等の青色顔料、フタロシアニングリーン等の緑色顔料等が挙げられ、これらのうち１種または２種以上を組み合わせて用いることができる。
【００２７】
また、電気泳動粒子として白色（散乱性）のものを用いる場合、電気泳動粒子の平均径は、２００ｎｍ以上１０００ｎｍ以下であるのが好ましく、３００ｎｍ以上５００ｎｍ以下であるのがより好ましい。
また、電気泳動粒子として、白色以外のもの、すなわち、黒色やＲＧＢＣＭＹ等の有色のものを用いる場合、電気泳動粒子の平均径は、１０ｎｍ以上５００ｎｍ以下であるのが好ましく、５０ｎｍ以上２００ｎｍ以下であるのがより好ましい。
【００２８】
また、電気泳動粒子は、表面処理が施されていてもよい。これにより、電気泳動粒子の帯電量をより大きくすることができ、さらに大きな力で電気泳動粒子を電気泳動させることができる。また、電気泳動粒子の分散媒中への分散性を向上させることができる。
このような表面処理としては、例えば、アミン化合物やアルミナ等の正帯電材料、カルボキシル基やスルホ基、酸化ケイ素等の負帯電材料でのコーティング処理、シランカップリング剤やチタンカップリング剤等のカップリング処理、界面活性剤表面処理、ポリマーグラフト処理等が挙げられる。
電気泳動粒子に電子供与性分子または電子受容性分子を含ませる方法としては、例えば、以下のような方法を用いることができる。
【００２９】
（方法１）
まず、有機溶媒に電子供与性分子または電子受容性分子を溶解させた溶液を作製する。
次に、得られた溶液中に粒子（有機系粒子、無機系粒子）を撹拌させた後に乾燥させる。これにより、電子供与性分子または電子受容性分子を含む電気泳動粒子を得ることができる。
一例を挙げると、テトラチオフルバレンをトルエン、クロロホルム、アセトニトリルに溶解させた後に高分子粒子を添加すると粒子が溶媒によって膨潤するため、この高分子の隙間にテトラチオフルバレンが侵入する。
そして、遠心分離等で溶媒を取り除いた後に乾燥させることでテトラチオフルバレンが粒子内に固定化される。この処理の際に必要に応じて加熱や減圧等の処理を行なってもよい。
【００３０】
（方法２）
まず、金属酸化物の前駆体を含有するゾルゲル反応溶液中で有機低分子のゲルを形成させた後、電子供与性分子または電子受容性分子を添加する。
その後、ゲル形成した系を保持し金属酸化物の重合を進行させることにより、電子供与性分子または電子受容性分子を含有した有機無機複合体粒子（電気泳動粒子）を作成することができる。
（方法３）
電子供与性分子または電子受容性分子を粒子中もしくは表面に化学的に結合させる事もできる。この場合、化学的に結合し得る官能基を持った電子供与性分子または電子受容性分子を用いる。
【００３１】
＜電気泳動表示装置＞
次に、本発明の電気泳動分散液を用いた電気泳動表示シートが適用された電気泳動表示装置について説明する。
図１は、電気泳動表示装置の実施形態の縦断面を模式的に示す図、図２は、図１に示す電気泳動表示装置の作動原理を示す模式図である。なお、以下では、説明の都合上、図１および図２中の上側を「上」、下側を「下」として説明を行う。
【００３２】
図１に示す電気泳動表示装置９２０は、電気泳動表示シート（フロントプレーン）９２１と、回路基板（バックプレーン）９２２と、電気泳動表示シート９２１と回路基板９２２とを接合する接着剤層９８と、電気泳動表示シート９２１と回路基板９２２との間の間隙を気密的に封止する封止部９７とを有している。
電気泳動表示シート（本発明の電気泳動表示シート）９２１は、平板状の基部９２と基部９２の下面に設けられた第２の電極９４とを備える基板９１２と、この基板９１２の下面（一方の面）側に設けられ、マトリクス状に形成された隔壁９４０と電気泳動分散液９１０とで構成された表示層９４００とを有している。
一方、回路基板９２２は、平板状の基部９１と基部９１の上面に設けられた複数の第１の電極９３とを備える対向基板９１１と、この対向基板９１１（基部９１）に設けられた、例えばＴＦＴ等のスイッチング素子を含む回路（図示せず）とを有している。
【００３３】
以下、各部の構成について順次説明する。
基部９１および基部９２は、それぞれ、シート状（平板状）の部材で構成され、これらの間に配される各部材を支持および保護する機能を有する。
各基部９１、９２は、それぞれ、可撓性を有するもの、硬質なもののいずれであってもよいが、可撓性を有するものであるのが好ましい。可撓性を有する基部９１、９２を用いることにより、可撓性を有する電気泳動表示装置９２０、すなわち、例えば電子ペーパーを構築する上で有用な電気泳動表示装置９２０を得ることができる。
【００３４】
また、各基部（基材層）９１、９２を可撓性を有するものとする場合、これらは、それぞれ、樹脂材料で構成するのが好ましい。
このような基部９１、９２の平均厚さは、それぞれ、構成材料、用途等により適宜設定され、特に限定されないが、２０〜５００μｍ程度であるのが好ましく、２５〜２５０μｍ程度であるのがより好ましい。
【００３５】
これらの基部９１、９２の隔壁９４０側の面、すなわち、基部９１の上面および基部９２の下面に、それぞれ、層状（膜状）をなす第１の電極９３および第２の電極９４が設けられている。
第１の電極９３と第２の電極９４との間に電圧を印加すると、これらの間に電界が生じ、この電界が電気泳動粒子９５に作用する。
【００３６】
本実施形態では、第２の電極９４が共通電極とされ、第１の電極９３がマトリックス状（行列状）に分割された個別電極（スイッチング素子に接続された画素電極）とされており、第２の電極９４と１つの第１の電極９３とが重なる部分が１画素を構成する。
各電極９３、９４の構成材料としては、それぞれ、実質的に導電性を有するものであれば特に限定されない。
【００３７】
このような電極９３、９４の平均厚さは、それぞれ、構成材料、用途等により適宜設定され、特に限定されないが、０．０５〜１０μｍ程度であるのが好ましく、０．０５〜５μｍ程度であるのがより好ましい。
なお、各基部９１、９２および各電極９３、９４のうち、表示面側に配置される基部および電極（本実施形態では、基部９２および第２の電極９４）は、それぞれ、光透過性を有するもの、すなわち、実質的に透明（無色透明、有色透明または半透明）とされる。
【００３８】
電気泳動表示シート９２１では、第２の電極９４の下面に接触して、表示層９４００が設けられている。
この表示層９４００は、電気泳動分散液（上述した本発明の電気泳動分散液）９１０が隔壁９４０により画成された複数の画素空間９４０１内に収納（封入）された構成となっている。
【００３９】
隔壁９４０は、対向基板９１１と基板９１２との間に、マトリクス状に分割するように形成されている。
隔壁９４０の構成材料としては、例えば、アクリル系樹脂、ウレタン系樹脂、オレフィン系樹脂のような熱可塑性樹脂、エポキシ系樹脂、メラミン系樹脂、フェノール系樹脂のような熱硬化性樹脂等の各種樹脂材料等が挙げられ、これらのうちの１種または２種以上を組み合わせて用いることができる。
【００４０】
画素空間９４０１内に収納された電気泳動分散液９１０は、本実施形態では、着色粒子９５ｂと白色粒子９５ａとの２種（少なくとも１種の電気泳動粒子１）を分散媒９６に分散（懸濁）してなるものであり、前述した本発明の電気泳動分散液が適用される。
このような電気泳動表示装置９２０では、第１の電極９３と第２の電極９４との間に電圧を印加すると、これらの間に生じる電界にしたがって、着色粒子９５ｂ、白色粒子９５ａ（電気泳動粒子）は、いずれかの電極に向かって電気泳動する。
本実施形態では、白色粒子９５ａとして正荷電を有するものが用いられ、着色粒子（黒色粒子）９５ｂとして負荷電のものが用いられている。
【００４１】
このような電気泳動粒子を用いた場合、第１の電極９３を正電位とすると、図２（Ａ）に示すように、白色粒子９５ａは、第２の電極９４側に移動して、第２の電極９４に集まる。一方、着色粒子９５ｂは、第１の電極９３側に移動して、第１の電極９３に集まる。このため、電気泳動表示装置９２０を上方（表示面側）から見ると、白色粒子９５ａの色が見えること、すなわち、白色が見えることになる。
【００４２】
これとは逆に、第１の電極９３を負電位とすると、図２（Ｂ）に示すように、白色粒子９５ａは、第１の電極９３側に移動して、第１の電極９３に集まる。一方、着色粒子９５ｂは、第２の電極９４側に移動して、第２の電極９４に集まる。このため、電気泳動表示装置９２０を上方（表示面側）から見ると、着色粒子９５ｂの色が見えること、すなわち、黒色が見えることになる。
【００４３】
このような構成において、白色粒子９５ａ、着色粒子９５ｂ（電気泳動粒子）の帯電量や、電極９３または９４の極性、電極９３、９４間の電位差等を適宜設定することにより、電気泳動表示装置９２０の表示面側には、白色粒子９５ａおよび着色粒子９５ｂの色の組み合わせや、電極９３、９４に集合する粒子の数等に応じて、所望の情報（画像）が表示される。
【００４４】
本実施形態では、電気泳動表示シート９２１と回路基板９２２とが、接着剤層９８を介して接合されている。これにより、電気泳動表示シート９２１と回路基板９２２とをより確実に固定することができる。
接着剤層９８の平均厚さは、特に限定されないが、１〜３０μｍ程度であるのが好ましく、５〜２０μｍ程度であるのがより好ましい。
【００４５】
基部９１と基部９２との間であって、それらの縁部に沿って、封止部９７が設けられている。この封止部９７により、各電極９３、９４、表示層９４００および接着剤層９８が気密的に封止されている。これにより、電気泳動表示装置９２０内への水分の浸入を防止して、電気泳動表示装置９２０の表示性能の劣化をより確実に防止することができる。
封止部９７の構成材料としては、上述した隔壁９４０の構成材料として挙げたものと同様のものを用いることができる。
【００４６】
＜電子機器＞
次に、本発明の電子機器について説明する。
本発明の電子機器は、前述したような電気泳動表示装置９２０を備えるものである。
＜＜電子ペーパー＞＞
まず、本発明の電子機器を電子ペーパーに適用した場合の実施形態について説明する。
【００４７】
図３は、本発明の電子機器を電子ペーパーに適用した場合の実施形態を示す斜視図である。
図３に示す電子ペーパー６００は、紙と同様の質感および柔軟性を有するリライタブルシートで構成される本体６０１と、表示ユニット６０２とを備えている。
このような電子ペーパー６００では、表示ユニット６０２が、前述したような電気泳動表示装置９２０で構成されている。
【００４８】
＜＜ディスプレイ＞＞
次に、本発明の電子機器をディスプレイに適用した場合の実施形態について説明する。
図４は、本発明の電子機器をディスプレイに適用した場合の実施形態を示す図である。このうち、図４中（ａ）は断面図、（ｂ）は平面図である。
図４に示すディスプレイ（表示装置）８００は、本体部８０１と、この本体部８０１に対して着脱自在に設けられた電子ペーパー６００とを備えている。
【００４９】
本体部８０１は、その側部（図４（ａ）中、右側）に電子ペーパー６００を挿入可能な挿入口８０５が形成され、また、内部に二組の搬送ローラ対８０２ａ、８０２ｂが設けられている。電子ペーパー６００を、挿入口８０５を介して本体部８０１内に挿入すると、電子ペーパー６００は、搬送ローラ対８０２ａ、８０２ｂにより挟持された状態で本体部８０１に設置される。
【００５０】
また、本体部８０１の表示面側（図４（ｂ）中、紙面手前側）には、矩形状の孔部８０３が形成され、この孔部８０３には、透明ガラス板８０４が嵌め込まれている。これにより、本体部８０１の外部から、本体部８０１に設置された状態の電子ペーパー６００を視認することができる。すなわち、このディスプレイ８００では、本体部８０１に設置された状態の電子ペーパー６００を、透明ガラス板８０４において視認させることで表示面を構成している。
【００５１】
また、電子ペーパー６００の挿入方向先端部（図４中、左側）には、端子部８０６が設けられており、本体部８０１の内部には、電子ペーパー６００を本体部８０１に設置した状態で端子部８０６が接続されるソケット８０７が設けられている。このソケット８０７には、コントローラー８０８と操作部８０９とが電気的に接続されている。
このようなディスプレイ８００では、電子ペーパー６００は、本体部８０１に着脱自在に設置されており、本体部８０１から取り外した状態で携帯して使用することもできる。
また、このようなディスプレイ８００では、電子ペーパー６００が、前述したような電気泳動表示装置９２０で構成されている。
【００５２】
なお、本発明の電子機器は、以上のようなものへの適用に限定されず、例えば、テレビ、ビューファインダ型、モニタ直視型のビデオテープレコーダ、カーナビゲーション装置、ページャ、電子手帳、電卓、電子新聞、ワードプロセッサ、パーソナルコンピュータ、ワークステーション、テレビ電話、ＰＯＳ端末、タッチパネルを備えた機器等を挙げることができ、これらの各種電子機器の表示部に、電気泳動表示装置９２０を適用することが可能である。
以上、本発明の電気泳動分散液、電気泳動表示シート、電気泳動表示装置および電子機器を、図示の実施形態に基づいて説明したが、本発明はこれに限定されるものではなく、各部の構成は、同様の機能を有する任意の構成のものに置換することができる。また、本発明に、他の任意の構成物が付加されていてもよい。
【００５３】
前述した実施形態では、電気泳動粒子中に電子供与性分子または電子受容性分子が含まれるものとして説明したが、分散媒中には、電子供与性分子および電子受容性分子が含まれていない電気泳動粒子（色の異なる電気泳動粒子）が含まれていてもよい。
また、本発明の電気泳動分散液は、電子供与性分子および電子受容性分子の双方を含む
分散媒と、電子供与性分子を含む電気泳動粒子１と、電子受容性分子を含み、電気泳動粒子１とは色の異なる電気泳動粒子２とを含むものであってもよい。
【実施例】
【００５４】
１．電気泳動分散液の製造
（実施例１）
（１）黒粒子（電気泳動粒子）の作成
トルエン１００ｍＬの中に亜クロム酸銅（黒色粒子）１０ｇと（３−ＧＬＹＣＩＤＯＸＹＰＲＯＰＹＬ）ＴＲＩＭＥＴＨＯＸＹＳＩＬＡＮＥ２ｇを入れ、マグネチックスターラーで１時間良く攪拌を行った。
【００５５】
次に、水０．５ｍＬとトルエン１０ｍＬの混合溶液を添加してから２時間リフラックスを行い、亜クロム酸銅の表面のエポキシ化処理を行った。
次に、遠心分離器を用いて粒子を洗浄した後、得られた粒子１ｇと下記化合物Ａ０．１ｇをアセトニトリル５０ｍＬに添加し、２時間リフラックスを行なうことにより、化合物Ａのチオール基と亜クロム酸銅の表面のエポキシ基とを反応させて、粒子に電子供与性を付与した。これにより、電気泳動粒子が得られた。
【００５６】
【化１】
2015018097.tif 000003
【００５７】
（２）電気泳動分散液の作成
電気泳動粒子１ｇを１５ｍＬのアイソパーＧに加えた後、分散剤としてソルスパース１７０００（日本ルーブリゾール社）を０．０５ｇ添加し、超音波処理を２時間行った。
次に、テトラシアノキノジメタン（電子受容性分子）０．０１ｇをトルエン５ｍＬに溶解させた溶液を加えることにより、正帯電した電気泳動分散液を作成した。
【００５８】
（実施例２）
黒粒子の作成を以下のように行った以外は、前記実施例１と同様にして電気泳動分散液を製造した。
（１）黒粒子（電気泳動粒子）の作成
アセトニトリル１００ｍＬの中にカーボンブラック（黒色粒子）１０ｇとテトラチアフルバレン（電子供与性分子）０．１ｇを加え、超音波処理を２時間行った後に２時間リフラックスを行った。
これにより、カーボンブラック表面のベンゼン環とのπ電子相互作用でテトラチアフルバレンを表面に吸着させ、粒子に電子供与性を付与した。これにより、電気泳動粒子が得られた。
【００５９】
（実施例３）
（１）白粒子（電気泳動粒子）の作成 
白色粒子として直径０．４μｍの架橋ポリメタクリル酸メチル粒子（テクポリマー：積水化成品工業株式会社）１０ｇをＴＨＦ５０ｍＬに溶解させ、５０℃に昇温しながらマグネチックスターラーで良く撹拌した。
【００６０】
次に、粒子がＴＨＦで膨潤した状態で、テトラフルオロテトラシアノキノジメタン（電子受容性分子）０．２ｇを添加して、さらに１時間撹拌した。
次に、室温に冷却した後に、遠心分離で粒子を単離し、８０℃で２時間真空乾燥を行って粒子を膨潤させていた溶媒を除去し、テトラフルオロテトラシアノキノジメタンを粒子内に固定化し、粒子表面に電子受容性を付与した。これにより、電気泳動粒子が得られた。
なお、実際に得られた粒子の赤外線スペクトルの測定から、テトラフルオロテトラシアノキノジメタンが粒子中に存在することを確認した。
【００６１】
（２）電気泳動分散液の作成
上記のようにして得られた電気泳動粒子１ｇとオクタデシルトリエトキシシラン０．０２ｇをヘキサン２０ｍＬ中に加え、超音波洗浄器で２時間撹拌を行った。
一晩放置後に遠心分離器とヘキサンを用いた溶媒洗浄を３度繰り返して余分なオクタデシルトリエトキシシランを除去した。
その後、乾燥して粒子表面にアルキル基（オクタデシル基）処理された粒子を得た。この粒子１ｇと電子供与性を有する下記高分子化合物Ｂを０．０１ｇをシリコンオイル中で混合することにより、負帯電した白粒子の分散液（電気泳動粒分散液）を作成した。
【００６２】
【化２】
2015018097.tif 000004
【００６３】
（比較例）
亜クロム酸銅（黒色粒子）１ｇを１５ｍＬのアイソパーＧに加えた後、分散剤としてソルスパース１７０００（日本ルーブリゾール社）を０．０５ｇ添加し、超音波処理を２時間行った。これにより、電気泳動分散液を作成した。
【００６４】
２．電気泳動表示装置の作成および評価
（２−１）
酸化チタン粒子（ＣＲ−８０：石原産業社）を分散剤としてソルスパース１７０００を用いてアイソパーＧに分散させた分散液を別途作成した。
この分散液と、上記実施例１の電気泳動分散液と混合した。
【００６５】
得られた混合液を厚さ５０μｍのＩＴＯセルに注入して表示性能の評価を行ったところ、白表示反射率５５％／黒表示反射率１％（コントラスト５５）の良好な表示特性を示す事が分かった。
また、実施例１の電気泳動分散液を、実施例２の分散液に変更して上記評価を行ったところ、白表示反射率４０％／黒表示反射率３％（コントラスト１３）の良好な表示特性を示す事が分かった。
また、実施例１の電気泳動分散液を、比較例の分散液に変更して上記評価を行ったところ、白表示反射率３０％／黒表示反射率６％（コントラスト５）と、良好な結果が得られなかった。
【００６６】
（２−２）
実施例３と同様にして黒色酸窒化チタン顔料粉末をオクタデシルトリエトキシシラン０．０２ｇをヘキサン２０ｍｌ中に加え、超音波洗浄器で２時間撹拌を行った後にシリコンオイルに溶媒置換を行い、アルキル基（オクタデシル基）処理された黒粒子分散液を得た。
この黒粒子分散液と実施例３で得られた電気泳動分散液とを混合した。
得られた混合液を厚さ５０μｍのＩＴＯセルに注入して表示性能の評価を行ったところ、白表示反射率５０％／黒表示反射率２％（コントラスト２５）の良好な表示特性を示す事が分かった。
【符号の説明】
【００６７】
９１……基部  ９２……基部  ９３……第１の電極  ９４……第２の電極  ９５ａ……白色粒子  ９５ｂ……着色粒子（黒色粒子）  ９６……分散媒  ９７……封止部  ９８……接着剤層  ９１０……電気泳動分散液  ９１１……対向基板  ９１２……基板  ９２０……電気泳動表示装置  ９２１……電気泳動表示シート  ９２２……回路基板  ９４０……隔壁  ９４００……表示層  ９４０１……画素空間  ６００……電子ペーパー  ６０１……本体  ６０２……表示ユニット  ８００……ディスプレイ  ８０１……本体部  ８０２ａ、８０２ｂ……搬送ローラ対  ８０３……孔部  ８０４……透明ガラス板  ８０５……挿入口  ８０６……端子部  ８０７……ソケット  ８０８……コントローラー  ８０９……操作部
【図１】
2015018097.tif 000005
【図２】
2015018097.tif 000006
【図３】
2015018097.tif 000007
【図４】
2015018097.tif 000008